(57)【要約】  本発明は、移送のための保護を有する金属ストリップ（１）を提供する方法に関し、該金属ストリップ（１）はステップｉ）においてプラスチックで被覆され、ステップｉｉ）において多層に巻かれる。ステップｉ）において、プラスチックは液体またはペーストの形で金属ストリップ上に塗布されて固化され、また、ステップｉ）において、有機溶剤ベースの剥離可能な被覆がプラスチックとして塗布される。
2019535507.tif 000002
【特許請求の範囲】
【請求項１】
金属ストリップ（１）に移送保護を設ける方法であって、金属ストリップ（１）がステップｉ）においてプラスチックによってコーティングされて、ステップｉｉ）において多層で巻き上げられ、ステップｉ）においてプラスチックが液状又はペースト状の形状で金属ストリップ上へ塗布されて、硬化される、ものにおいて、
ステップｉ）において、プラスチックとして有機溶剤ベースの剥離樹脂が塗布される、ことを特徴とする方法。
【請求項２】
ステップｉ）において塗布された剥離樹脂が乾燥されて、それに続くステップにおいて、特に有機溶剤ベースのカバー樹脂の少なくとも１つの層によってオーバーコートされる、ことを特徴とする請求項１に記載の方法。
【請求項３】
剥離樹脂とカバー樹脂がスプレイされる、ことを特徴とする請求項１又は２に記載の方法。
【請求項４】
ステップｉ）において塗布される剥離樹脂が、３０〜６０重量パーセントの溶剤含有量を有し、溶剤として特にトルエン及び／又はアセトンが使用される、ことを特徴とする請求項１から３のいずれか１項に記載の方法。
【請求項５】
ステップｉ）において塗布される剥離樹脂が、３０〜６０重量パーセントのプラスチック含有量を有している、ことを特徴とする請求項１から４のいずれか１項に記載の方法。
【請求項６】
金属ストリップにおいて、
金属ストリップが請求項１から５のいずれか１項に記載の方法に従って移送保護を設けられており、かつ金属ストリップ（１）上に直接付着する溶剤ベースの剥離樹脂を有している、ことを特徴とする金属ストリップ。
【請求項７】
金属ストリップが、高輝度研磨された表面を有しており、前記表面が剥離樹脂によって完全にコーティングされている、ことを特徴とする請求項６に記載の金属ストリップ。
【請求項８】
剥離樹脂が、５０μｍと１００μｍの間の層厚を有している、ことを特徴とする請求項７に記載の金属ストリップ。
【請求項９】
金属ストリップが、剥離樹脂上に塗布された、カバー樹脂からなる少なくとも１つの層を有し、剥離樹脂とカバー樹脂とからなる保護層（３、４）の全体厚みが、１００μｍと２００μｍの間である、ことを特徴とする請求項６又は７に記載の金属ストリップ。
【請求項１０】
保護層（３、４）が、少なくとも１８０°だけ破壊なしで曲げることができる、ことを特徴とする請求項９に記載の金属ストリップ。
【発明の詳細な説明】
【技術分野】
【０００１】
本発明は、金属ストリップに移送保護を設ける方法に関するものであって、その場合に金属ストリップはステップｉ）においてプラスチックでコーティングされて、ステップｉｉ）において多層に巻き上げられて、その場合にステップｉ）においてプラスチックは液状又はペースト状の形状で金属ストリップ上へ塗布されて、硬化される。さらに、本発明は金属ストリップに関する。
【背景技術】
【０００２】
金属ストリップは、所定の使用目的のためにきわめて高い表面品質をもって形成されて、たとえば研磨され、あるいは特に高輝度に磨き上げられる。この種の金属ストリップは、たとえば特にフォトグラフィ、ＬＣＤスクリーン用、あるいはまた人造石（”Engineered Stone”）用のフィルムのために、プレート形状又はフィルム状の材料を形成するために、使用される。そのために液状又はペースト状の材料が、駆動され／移動されるストリップ上に塗布されて、少なくとも部分的に硬化した材料が取り外される。この種の金属ストリップによって形成された製品の表面品質は、金属ストリップの表面品質に直接依存している。
【０００３】
金属ストリップの要求される表面品質は、通常、工場生産の枠内でしか得られず、それによってできあがった金属ストリップはできるだけ損傷なしで後の使用場所まで移送されなければならない、という要請が生じる。この目的のために、従来技術に基づく金属ストリップは、自己接着するプライフィルムを貼られ、そのプラスチックフィルムが移送路上の金属ストリップをひっかき傷から、そしてある程度までは尖った対象の侵入に対しても保護する。このプラスチックフィルムは、使用場所において再び引き剥がされる。
【０００４】
この方法には欠点があって、接着フィルムは通常残滓なしでは引き剥がせない。金属ストリップ上の接着剤の残りが裸眼ではもはや見えない場合でも、それらは金属表面上に証拠を残している。このような最少の汚れでも、金属ストリップを使用する後の製造プロセス（たとえばプレート形状又はフィルム形状の材料の形成）の障害となるので、金属ストリップは手間をかけてきれいにされなければならない。これは、表面品質が高いことにより、特殊な手段でしか可能とならない。というのは、柔らかい布で拭くこと、あるいは接着剤の残りを「こすり取る」ことでもすでに、金属ストリップの表面品質を損ないかねないからである。溶剤の使用も、大体において除外される。というのは溶剤も通常望ましくない残滓を金属ストリップ上にもたらすからである。
【０００５】
したがって、特許文献１（オーストリア国特許出願公開第５１４１２６（Ａ１）号明細書）からは、上述した欠点を克服するために、金属ストリップの表面を保護するために、シリコンゴムからなるコーティングあるいは溶剤としての水ベースの、プラスチック箔の形状のコーティングを金属ストリップ上に取り付けることが、知られている。
【０００６】
しかしながら、高輝度研磨された表面とそれによって形成された製品に対する品質要請が高くなることにより、最小限の残滓でも障害と見なされることが、明らかにされている。しかし水ベースのコーティングもしくはシリコンゴムにおいては、プラスチックフィルムを引き剥がす場合に、金属ストリップの表面上にわずかに残滓が残ってしまうことがあり得る。
【先行技術文献】
【特許文献】
【０００７】
【特許文献１】オーストリア国特許出願公開第５１４１２６（Ａ１）号明細書
【発明の概要】
【発明が解決しようとする課題】
【０００８】
したがって本発明の課題は、従来技術の上述した欠点を克服して、最高品質の表面のために、移送保護として用いられるフィルムの残滓のない引き剥がしを可能にすることである。
【課題を解決するための手段】
【０００９】
上で挙げた課題は、冒頭で挙げた種類の方法によって、本発明によれば、ステップｉ）においてプラスチックとして有機溶剤ベースの剥離樹脂が塗布されることによって、解決される。
【００１０】
驚くべきことに、有機溶剤ベースの剥離樹脂においては、たとえばフィルム鋳造工業においてそうであるような、最高の品質要請に合致しなければならない高輝度研磨された表面においても、金属ストリップから剥離樹脂を引き剥がした後に、表面上及びその上で形成された製品、たとえばスクリーン内に、いかなる残滓も認識されないことが、明らかにされた。
【００１１】
保護層が金属ストリップから残滓なしで引き剥がせる効果の他に、好ましい清掃作用も得られる。金属ストリップのコーティングの間、汚れとほこりの粒子が金属ストリップに付着して、その結果保護層に囲い込まれることは、是認できる技術的手間においては１００パーセントの確実性をもって排除することはできない。
【００１２】
接着箔を有する従来の方法においては、これにより、場合によってはこの汚れとほこりの粒子が接着剤残渣によってかなり強く金属ストリップに付着して、除去するのが困難になってしまう。特にクリーニングプロセスは、各機械的な清掃（たとえば拭くことやブラシかけ）がほぼ不可避的に、汚れとほこりの粒子による金属ストリップのひっかき傷をもたらすことにより、困難になる。
【００１３】
しかし提示される方法によれば、汚れとほこりの粒子は保護層と共に引き剥がされ、その場合に敏感な金属表面と部分的にきわめて硬い汚れ及びほこりの粒子との間の研磨するような相対移動がもたらされることはない。特に、保護層の付着力又は接着力が、ほこり粒子の静電的な引きつけ力よりも大きいと、効果的である。
【００１４】
したがって最終結果において、提示された保護層を使用する場合には、保護層が移送する際の機械的な損傷に対する、あるいは他の環境影響（たとえば腐食、特に海路で移送する場合）に対する保護に加えて、金属ストリップから残滓なしで再び引き剥がせるだけでなく、付加的に金属ストリップも清掃する限りにおいて、相乗作用が生じる。したがって金属ストリップは、通常、保護層の引き剥がし後に、即座に使用できる状態である。
【００１５】
剥離樹脂を機械的な負荷に対して保護するために、ステップｉ）において塗布された剥離樹脂が乾燥されて、それに続くステップにおいて、特に有機溶剤ベースの、カバー樹脂の少なくとも１つの層によってオーバーコートされる。
【００１６】
金属表面における最適な付着を得ることに関して特に効果的であり、かつできる限り一定かつ定められた層厚を得るために、剥離樹脂とカバー樹脂はスプレイすることができる。
【００１７】
ステップｉ）において塗布される剥離樹脂が、３０〜６０重量パーセントの溶剤含有量を有しており、その場合に溶剤として特にトルエン及び／又はアセトンが使用されると、残滓の回避に関して特に効果的であることが明らかにされている。さらに、ステップｉ）において塗布される剥離樹脂は、３０〜６０重量パーセントのプラスチック含有量を有することができる。
【００１８】
上で挙げた課題は、冒頭で挙げた種類の金属ストリップによっても解決され、本発明によれば、金属ストリップが請求項１から５に記載の方法に従って移送保護を設けられており、かつ金属ストリップ上に直接付着する溶剤ベースの剥離樹脂を有していることによって、解決される。
【００１９】
たとえばＴＡＣフィルム鋳造方法において、特に金属ストリップのできる限りパーフェクトな表面を必要とする適用に適した、本発明の変形例によれば、金属ストリップは高輝度研磨された表面を有することができ、その表面が剥離樹脂によって完全にコーティングされている。
【００２０】
剥離樹脂の良好な付着も、良好な引き剥がし力も得ることに関して、特に効果的であるとして、剥離樹脂は５０μｍと１００μｍの間の層厚を有することができる。
【００２１】
さらに金属ストリップが、剥離樹脂上に直接設けられる、カバー樹脂からなる少なくとも１つの層を有し、その場合に剥離樹脂とカバー樹脂とからなる保護層の全体厚みが１００μｍと２００μｍの間である場合に、移送保護の付着特性又は引き剥がし特性を損なうことなしに、金属ストリップの表面の最適な保護を得ることができる。有利には、剥離樹脂とカバー樹脂とからなる保護層は破壊なしで少なくとも180°曲げることができる。このようにして、保護層の特に容易な除去が可能になるか、または保護層がそれほど脆くはなくわずかに持ち上げられても壊れるので、保護層はもはや一体的に除去できなくなる。
【００２２】
本発明をさらによく理解するために、以下の図を用いて本発明を詳細に説明する。
図は、それぞれ著しく簡略化された図式的な表示である。
【図面の簡単な説明】
【００２３】
【図１】コア上に螺旋形状に巻き上げられた、互いに重なり合う層を有する金属ストリップを示している。
【図２】コア上に螺旋形状に巻き上げられた、互いに離隔した層を有する金属ストリップを示している。
【図３】片側がコーティングされた金属ストリップを詳細に示している。
【図４】両側がコーティングされた金属ストリップを詳細に示している。
【図５】巻き上げプロセス前のエンドレスの金属ストリップを示している。
【図６】図５のエンドレスの金属ストリップを巻き上げプロセス後に示している。
【図７】液状のプラスチックを吹き付けるためのスプレイ装置の例を示している。
【図８】保護層の引き剥がしプロセスを図式的に示している。
【発明を実施するための形態】
【００２４】
最初に記録しておくが、異なるように記載される実施形態において、同一の部分には同一の参照符号ないし同一の構成部分名称が設けられており、その場合に説明全体に含まれる開示は、同一の参照符号ないし同一の構成部分名称を有する同一の部分へ意味に従って移し替えることができる。また、説明内で選択される、たとえば上、下、側方などのような位置記載は、直接説明され、かつ示される図に関するものであって、この位置記載は位置が変化した場合には意味に従って新しい位置へ移し替えられる。
【００２５】
図１は、金属ストリップ１を巻き上げる第１の可能性を示している。この場合において、金属ストリップはコア２の回りに螺旋形状に巻かれており、その場合に個々の層は互いに重なり合っている。
【００２６】
図２において、金属ストリップ１は同様に螺旋形状に巻かれているが、その場合に個々の層は互いに離隔している。
【００２７】
図３は、保護層３の例を示しており、この場合においてその保護層は金属ストリップ１の片側だけ付着している。
【００２８】
それに対して図４においては、両側に保護層３、４を有する金属ストリップ１が示されている。
【００２９】
図１と図２に示す巻き技術は、有端の金属ストリップ１を巻き上げ／巻き付けるのに適している。それに対して図５と図６には、エンドレスの金属ストリップ１を巻き上げる巻き技術が示されている。その場合に金属ストリップは、第１と第２のコア５、６の回りに載置される。そして外部から第３のコア７が金属ストリップ１上に載置される。第１と第３のコア５と７は固定される（たとえばこれらはバーを介して互いに螺合することができる）が、第２のコア６はコア５と７の回りを矢印方向に移動され、それによって金属ストリップ１が巻き上げられる。その場合には、図６に示すような配置が生じる。生じた複合体を安定させるために、第２のコア６は同様にバーを用いて第１及び第３のコア５及び７と螺合することができる。
【００３０】
本発明によれば、金属ストリップ１を巻き上げもしくは巻き付ける前に、金属ストリップが第１のステップｉ）において、有機溶剤ベースの剥離樹脂によってコーティングされる。液状の剥離樹脂は、たとえば３０〜６０重量パーセントの有機溶剤及び３０〜６０重量パーセントのプラスチックを有することができる。プラスチックは、たとえばポリオレフィン、たとえば高密度と低密度のポリエチレン（ＰＥ）あるいはポリプロピレン（ＰＰ）とすることができる。しかしそのほかに、ポリ塩化ビニル（ＰＶＣ）、ポリスチロール（ＰＳ）、種々のポリエステルとポリカーボネート（ＰＣ）あるいはポリエチレンテレフタレート（ＰＥＴ）も適している。さらに、添加物を添加することもできる。
【００３１】
剥離樹脂は、溶剤の蒸発後に、引き剥がし可能に付着するプラスチック箔の形式のプラスチック層を形成し、そのプラスチック箔は金属ストリップ１の表面から破壊されずに引き剥がされる。好ましくは金属ストリップ１上の乾燥された剥離樹脂の層厚は、５０μｍと１００μｍの間である。
【００３２】
図７は、どのようにして液状の剥離樹脂を金属ストリップ１上に塗布することができるかの、第１の可能性を図式的に示している。その場合に金属ストリップ１は２つのローラ８、９を介して案内されて、移動され、そのようにしてスプレイ装置１０を通過し、そのスプレイ装置が液状の剥離樹脂を金属ストリップ１上へスプレイする。スプレイ装置１０は、金属ストリップ１の幅全体にわたって延びるスプレイビームとして形成されている。さらに、いわゆるエアレススプレイ方法に従ってスプレイが行われる。金属ストリップの移動方向においてスプレイ装置１０の後方に、図示されない乾燥ドラムを配置することができ、その乾燥ドラム内で剥離樹脂が乾燥する。
【００３３】
剥離樹脂の乾燥後に、それに続くステップにおいて剥離樹脂が、好ましくは有機溶剤ベースのカバー樹脂によって被覆塗装される。その場合にカバー樹脂は、剥離樹脂と同様にスプレイ装置１０によってスプレイすることができ、その場合にスプレイビーム１０の下を金属ストリップ１が複数回完全に周回することによって、複数のカバー樹脂層をスプレイすることができる。
【００３４】
図７においては、片側のコーティングが示されているが、金属ストリップ１の両側をコーティングすることも、もちろんできる。たとえばそのために、ストリップ内側にも第２のスプレイ装置を設けることができ、あるいは第１の側のコーティング後に金属ストリップ１がひっくり返される。スプレイ装置の代わりに、液状の剥離樹脂を塗りつけ、あるいはローラで塗る装置を設けることも、同様にできる。
【００３５】
図８は、金属ストリップ１をコーティングする他の可能性を示している。ここでも金属ストリップは２つのローラ８、９を介して案内され、かつ移動される。しかしここではスプレイ装置１０の代わりに、液状のプラスチックを有する浸漬槽が設けられており、それを通して金属ストリップ１が引き出される。その場合にそれぞれ浸漬深さに応じて、金属ストリップ１は片側をコーティングされ、あるいは１つの作業工程で両側をコーティングすることもできる。
【００３６】
さらに、金属ストリップ１がその全長にわたってコーティングされていると、効果的である。というのは、それによって特に良好な保護が与えられ、特に巻き上げられた金属ストリップ１の層が滑る場合の保護も与えられているからである。特に好ましくは、金属ストリップ１は高輝度研磨された表面を有し、その表面は製品を形成するために使用されるプロセス表面として用いられ、かつ剥離樹脂で完全にコーティングされている。
【００３７】
一般的に、図７と図８に示す方法は、エンドレスの金属ストリップ１のコーティングに限定されるものではない。もちろんこのようなやり方で有端の金属ストリップ１もコーティングすることができ、それにおいてたとえば金属ストリップが１つのローラから繰り出されて、コーティングされて、その後に他のローラへ巻き上げられる。
【００３８】
コーティング後に金属ストリップ１は、それに続くステップｉｉ）において、たとえば図５と図６に示すように、巻き上げられる。それによって金属ストリップ１は、巻き上げる際にすでに保護されている。さらにそれによって比較的簡単なやり方で、金属ストリップ１は全面において、剥離樹脂とカバー層とからなる保護層３、４によって覆われている。それによって保護層３、４の検査も、比較的簡単に可能である。巻き上げも、個々の層が互いに重なるように、あるいは互いに離隔したままであるように、行うことができる。
【００３９】
巻き上げられた金属ストリップ１の個々の層が互いに重なり合う場合に、それぞれコーティングと巻き上げ後に、１つのプラスチック表面と１つの金属表面あるいは２つのプラスチック表面が互いに出合う。金属ストリップ１が、たとえば図３に示すように片側だけコーティングされて、図１に示すように巻き上げられた場合に、（硬化された）プラスチック層３が金属表面へ当接する。両側がコーティングされる場合には、プラスチック層３が他のプラスチック層４上へ当接する。以下の考察については、この後者の場合であるものとする。
【００４０】
金属ストリップ１とその上に付着している保護層３の間、もしくは金属ストリップ１とその上に付着している保護層４の間の、第１の付着摩擦係数が、保護層３、４の２つの硬化した境界層の間の摩擦を特徴づける第２の付着摩擦係数よりも大きいと、効果的である。すなわち言い換えると、滑りは、金属ストリップ１と保護層３もしくは保護層４との間ではなく、保護層３、４の間で開始される。それによって好ましくは、巻き上げられたボディの層が滑り移動した場合に、保護層３、４によって包まれている金属表面の異物が金属表面にひっかき傷をつけることが、回避される。このようにして保護層３、４の剥がれも、回避される。
【００４１】
同様な考察は、保護層３が金属表面１上に載置された場合も、成立する。その場合には、金属ストリップ１と液状のプラスチックが塗布される保護層３の間の第１の境界面と、金属ストリップ１とすでに硬化した保護層３の間の第２の境界面とが、区別されなければならない。ここでも第１の境界面における第１の付着摩擦係数が、第２の境界面における第３の付着摩擦係数よりも大きいと、効果的である。これは、滑り移動が第２の境界面において、したがって硬化したプラスチック表面３と金属ストリップ１の間で、導入され、付着するプラスチック層３と金属ストリップ１の間ではないことを、意味している。
【００４２】
ここで注釈を加えると、金属ストリップ１と付着する保護層３の間の境界面においては、古典的な意味における摩擦だけでなく、付着に基づいて剪断力も作用し、そのために法線力は必要とされない。
【００４３】
上述したことに関連して、硬化したプラスチック層３、４が耐ブロック性であると、特に効果的である。耐ブロック性というのは、一度硬化した層は、互いに圧接された場合でも、もはや互いに接着しない特性である。それによって、金属ストリップ１上に塗布された保護層３及び／又は４は、金属ストリップ１が巻き上げられた場合でも、互いに接着しないことが、保証されている。
【００４４】
さらに、硬化したプラスチック層３が少なくとも１８０°だけ（図８の角度αも参照）、破壊されずに曲げることができ、すなわちそれが付着する金属表面に対して少なくとも垂直に曲げて上げることができると、効果的である。このようにして、保護層３を容易に引き剥がすことが可能になり、もしくは保証される。というのは、この保護層は引き剥がす際に、脆いコーティングがそうであるようには割れないからである。理想場合においては、保護層３は大体において１つの片として剥がすことができる。
【００４５】
これに関連して、硬化したプラスチックの引っ張り強度と保護層３の厚みとの積が、そのピール強度よりも大きい場合、すなわち
【数１】
2019535507.tif 000003
が成立する場合も、効果的である。
【００４６】
これを明らかにするのが、部分的に引き剥がされた保護層３を有する金属ストリップ１の片を示す、図８である。ピール強度は、
【数２】
2019535507.tif 000004
によって定義され、その場合にＦAは、保護層３を引き剥がすのに必要な力を表し、ｂは、力ＦAが作用する引き剥がしエッジの長さである。引っ張り強度は、
【数３】
2019535507.tif 000005
として定義され、その場合にＦAは保護層内部で作用する力を表し、ここでもｂは、引き剥がしエッジの長さを表し、ｓは保護層の厚みを表す。上の要請が満たされた場合に、保護層３は簡単に、特に１つの片で、引き剥がすことが可能になる。
【００４７】
保護層３のピール強度が少なくとも０．１Ｎ／ｃｍ、かつ／又は最大で１Ｎ／ｃｍであると、効果的である。このようにして、保護層３が手で引き剥がし可能であることが、保証される。その場合にさらに、保護層３の引っ張り強度が少なくとも０．１Ｎ／ｃｍ2、特に少なくとも１Ｎ／ｃｍ2であると、効果的である。というのは、それによって、引き剥がす際に保護層３が裂けないことが、保証されるからである。さらに、保護層の付着力が少なくとも０．１Ｎ／ｃｍ2かつ／又は最大で１Ｎ／ｃｍ2であると、効果的である（これについては、図８の面Ａに関する付着力又は接着力ＦKを参照）。このようにして、保護層３は移送の間充分に付着しているが、手で引き剥がせることが、保証される。剥離樹脂とカバー樹脂とからなる保護層３の層厚ｓが、少なくとも１００μｍかつ最大で２００μｍである場合も、効果的である。この領域内では、プラスチック層３のための是認できる材料消費において、損傷に対す得る金属ストリップ１の良好な保護が与えられる。
【００４８】
最後に形式的に指摘しておくが、構造を理解しやすくするために、部材は一部縮尺どおりではなく、かつ／又は拡大及び／又は縮小して示されている。
【符号の説明】
【００４９】
１    金属ストリップ
２    コア
３    保護層
４    保護層
５    コア
６    コア
７    コア
８    ローラ
９    ローラ
１０    スプレイ装置
【図１】
2019535507.tif 000006
【図２】
2019535507.tif 000007
【図３】
2019535507.tif 000008
【図４】
2019535507.tif 000009
【図５】
2019535507.tif 000010
【図６】
2019535507.tif 000011
【図７】
2019535507.tif 000012
【図８】
2019535507.tif 000013
【手続補正書】
【提出日】平成30年10月16日(2018.10.16)
【手続補正１】
【補正対象書類名】明細書
【補正対象項目名】０００１
【補正方法】変更
【補正の内容】
【０００１】
本発明は、金属ストリップに移送保護を設ける方法に関するものであって、その場合に金属ストリップはステップｉ）においてプラスチックでコーティングされて、ステップｉｉ）において多層に巻き上げられて、その場合にステップｉ）においてプラスチックは液状又はペースト状の形状で金属ストリップ上へ塗布されて、硬化される。
【手続補正２】
【補正対象書類名】明細書
【補正対象項目名】０００５
【補正方法】変更
【補正の内容】
【０００５】
したがって、特許文献１（オーストリア国特許出願公開第５１４１２６（Ａ１）号明細書）からは、上述した欠点を克服するために、金属ストリップの表面を保護するために、シリコンゴムからなるコーティングあるいは溶剤としての水ベースの、プラスチック箔の形状のコーティングを金属ストリップ上に取り付けることが、知られている。引き剥がし可能な表面コーティングが、特許文献２（米国特許第９２７３２１４（Ｂ１）号明細書）から知られている。
【手続補正３】
【補正対象書類名】明細書
【補正対象項目名】０００７
【補正方法】変更
【補正の内容】
【０００７】
【特許文献１】オーストリア国特許出願公開第５１４１２６（Ａ１）号明細書
【特許文献２】米国特許第９２７３２１４（Ｂ１）号明細書
【手続補正４】
【補正対象書類名】明細書
【補正対象項目名】００２１
【補正方法】変更
【補正の内容】
【００２１】
さらに金属ストリップが、剥離樹脂上に直接設けられる、カバー樹脂からなる少なくとも１つの層を有し、その場合に剥離樹脂とカバー樹脂とからなる保護層の全体厚みが１００μｍと２００μｍの間である場合に、移送保護の付着特性又は引き剥がし特性を損なうことなしに、金属ストリップの表面の最適な保護を得ることができる。
【手続補正５】
【補正対象書類名】特許請求の範囲
【補正対象項目名】全文
【補正方法】変更
【補正の内容】
【特許請求の範囲】
【請求項１】
金属ストリップ（１）に移送保護を設ける方法であって、金属ストリップ（１）がステップｉ）においてプラスチックによってコーティングされて、ステップｉｉ）において多層で巻き上げられ、ステップｉ）においてプラスチックが液状又はペースト状の形状で金属ストリップ上へ塗布されて、硬化される、ものにおいて、
ステップｉ）において、プラスチックとして有機溶剤ベースの剥離樹脂が塗布される、ことを特徴とする方法。
【請求項２】
ステップｉ）において塗布された剥離樹脂が乾燥されて、それに続くステップにおいて、特に有機溶剤ベースのカバー樹脂の少なくとも１つの層によってオーバーコートされる、ことを特徴とする請求項１に記載の方法。
【請求項３】
剥離樹脂とカバー樹脂がスプレイされる、ことを特徴とする請求項１又は２に記載の方法。
【請求項４】
ステップｉ）において塗布される剥離樹脂が、３０〜６０重量パーセントの溶剤含有量を有し、溶剤として特にトルエン及び／又はアセトンが使用される、ことを特徴とする請求項１から３のいずれか１項に記載の方法。
【請求項５】
ステップｉ）において塗布される剥離樹脂が、３０〜６０重量パーセントのプラスチック含有量を有している、ことを特徴とする請求項１から４のいずれか１項に記載の方法。
【請求項６】
金属ストリップにおいて、
金属ストリップが請求項１から５のいずれか１項に記載の方法に従って移送保護を設けられており、かつ金属ストリップ（１）上に直接付着する溶剤ベースの剥離樹脂を有している、ことを特徴とする金属ストリップ。
【請求項７】
金属ストリップが、高輝度研磨された表面を有しており、前記表面が剥離樹脂によって完全にコーティングされている、ことを特徴とする請求項６に記載の金属ストリップ。
【請求項８】
剥離樹脂が、５０μｍと１００μｍの間の層厚を有している、ことを特徴とする請求項７に記載の金属ストリップ。
【請求項９】
金属ストリップが、剥離樹脂上に塗布された、カバー樹脂からなる少なくとも１つの層を有し、剥離樹脂とカバー樹脂とからなる保護層（３、４）の全体厚みが、１００μｍと２００μｍの間である、ことを特徴とする請求項６又は７に記載の金属ストリップ。
【国際調査報告】
2019535507.tif 000014
2019535507.tif 000015
2019535507.tif 000016
2019535507.tif 000017
2019535507.tif 000018
2019535507.tif 000019